(57)【要約】【課題】  炭粉とポリプロピレンとでん粉と水を混合して、２軸成形機にて水発泡させて成形することにより、多孔質であり、軽量で、しかも、コストが安いメリットがあると共に、炭本来の調湿（吸水）効果は勿論のこと、断熱・吸音・防臭・電磁波吸収効果にも優れた炭入り断熱吸音防臭材を提供する。【解決手段】  炭粉と、ポリプロピレンと、でん粉と、水を混合し、２軸成形機にて水発泡させて成形してなることを特徴とする炭入り断熱吸音防臭材。【選択図】図１
2009024470.tif 000002
【特許請求の範囲】
【請求項１】
炭粉と、ポリプロピレンと、でん粉と、水を混合し、２軸成形機にて水発泡させて成形してなることを特徴とする炭入り断熱吸音防臭材。
【請求項２】
重量比で、水以外を１００％とした場合、炭粉を４０％〜５０％とし、ポリプロピレンを３５％〜４５％とし、でん粉を１０％〜２０％としてなることを特徴とする請求項１記載の炭入り断熱吸音防臭材。
【請求項３】
２軸成形機のシリンダー温度を１７０℃〜２１０℃として成形してなることを特徴とする請求項１又は２記載の炭入り断熱吸音防臭材。
【請求項４】
円柱状に成形してなることを特徴とする請求項１、２又は３記載の炭入り断熱吸音防臭材。
【発明の詳細な説明】
【技術分野】
【０００１】  本発明は、建物の主に床下・天井・壁内に使用してなる炭入り断熱吸音防臭材に関するものである。
【背景技術】
【０００２】  従来の技術としては、建造物の床下ないしは天井裏に発泡性ポリスチロールの１０〜３０ｍｍの大きさに粉砕された粉砕物、またはこれと難燃性ポリウレタン廃材の１０〜３０ｍｍの大きさに粉砕された粉砕物との混合物をブローイング機械で吹き込むことにより、床下ないしは天井裏のすき間に２００〜３００ｍｍの高さの断熱材を形成し、建造物の断熱性能、難燃性能、および吸音性能を向上することから構成されるものがある。（特許文献１参照）【０００３】  また、別の従来技術として、所定の大きさに粉砕して形成される炭と、断熱作用を有する複数のチップ状の発泡チップ体を接着剤で所定の大きさに接着して比重を重く形成する発泡断熱体とを備え、前記炭及び前記発泡断熱体を所定量混合させてなることを特徴とする断熱調湿材がある。（特許文献２参照）
【特許文献１】  特開２００７−６３８８３号公報
【特許文献２】  特開平１１−２５６７０５号公報
【発明の開示】
【発明が解決しようとする課題】
【０００４】  上記前者においては、単に発泡性プラスチック材を使用して、断熱性や吸音性を向上させてなるもので、本発明のような、炭粉を入れ水発泡させたものとは異なり、従って使用効果も異なるものである。【０００５】  上記後者は、炭と発泡チップ体を接着剤にて固定しているため、表面積が少なく、よって調湿効果や吸音効果に劣るものである。【０００６】  本発明は、このような従来の構成が有する問題を解決しようとするもので、炭粉とポリプロピレンとでん粉と水を混合して、２軸成形機にて水発泡させて成形することにより、多孔質であり、軽量で、しかも、コストが安いメリットがあると共に、炭本来の調湿（吸水）効果は勿論のこと、断熱・吸音・防臭・電磁波吸収効果にも優れた炭入り断熱吸音防臭材を提供することを目的とするものである。
【課題を解決するための手段】
【０００７】  本発明は、上記目的を達成するために、炭粉と、ポリプロピレンと、でん粉と、水を混合し、２軸成形機にて水発泡させて成形してなる。
重量比で、水以外を１００％とした場合、炭粉を４０％〜５０％とし、ポリプロピレンを３５％〜４５％とし、でん粉を１０％〜２０％としてなる。
２軸成形機のシリンダー温度を１７０℃〜２１０℃として成形してなる。
円柱状に成形してなることを特徴とする。
【発明の効果】
【０００８】１）、炭粉とポリプロピレンとでん粉と水を混合し、２軸成形機にて水発泡させて成形することにより、多孔質であり、軽量でかつ安価に加工できると共に、調湿（吸水）効果は勿論のこと、断熱・吸音・防臭・電磁波吸収効果等にも優れているため、多目的に使用できる。
２）、重量比で水以外を１００％とした場合、炭粉を４５％、ポリプロピレンを４０％とし、でん粉を１５％とすることにより、効果とコストのバランスがよい。
３）、シリンダ温度を１９０℃前後で成形したときが発泡度合が良好である。
４）、４ｃｍから８ｃｍくらいの長さの円柱状に成形することにより、施工性がよい。
【発明を実施するための最良の形態】
【０００９】  炭入り断熱吸音防臭材１は、重量比で水以外を１００％とした場合、炭粉２を４５％、ポリプロピレン３を４０％、でん粉４を１５％とし、前記１００％に対して、水を１３％添加混合し、２軸成形機（図示せず）にて水発泡させ、押し出し（ひも状）、所要の間隔４ｃｍから８ｃｍくらいでカットし、円柱状（φ２０ｍｍからφ４０ｍｍ）に加工してなる。【００１０】  上記炭入り断熱吸音防臭材１の使用例について説明する。
例えば、床下Ｕの調湿材として使用する場合、１坪当たり炭入り断熱吸音防臭材を２ｍ３〜４ｍ３使用するものとし炭入り断熱吸音防臭材が２段〜３段積み重ねるように配設するものである。【００１１】  なお、同様にＲＣやＳＲＣのスラブ内や一般住宅の天井や壁内にも使用できるものである。【００１２】  つぎに、上記炭入り断熱吸音防臭材１のデータについて説明する。
まず、断熱効果として平成１８年１２月広島市内の住宅の床下（６坪分）配設し、床下湿度計測データを測定した。
施工していない床下においては−１℃〜２３℃まで温度変化があったのに対し、施工している床下においては、１１℃前後となった。
また、平成１８年６月においては、施工していない床下においては、１５℃〜３２℃までの温度変化があったが、施工している床下においては、２０℃前後となった。【００１３】  また、吸音性能においては、押出法ポリエチレン（５０ｍｍ）と炭入り断熱吸音防臭材１（１３０ｍｍ）にて比較を行った
押出法ポリスチレンの場合、４００Ｈｚのとき、吸音率０．１以下であったのに対し、炭入り断熱吸音防臭材１では０．８５であった
さらに、残響時間においては、４００Ｈｚのとき、空の状態の場合１６秒であったのに対し、炭入り断熱吸音防臭材１は３秒であった。
よって、２階建て以上の建物の床や一般住宅の壁内に施工することにより、上記の効果を得ることができる。【００１４】  さらに、用途として布団やベッドの中に入れたり、トイレ用の防臭剤（ネット袋入りとし、内容量としては１５ｃｍ３）としての機能もあり、特に１０戸の家にてテストしたところ、９戸の家庭で防臭効果があったとの報告をいただいた。【００１５】  電磁波吸収実験として、２層に敷きつめた炭入り断熱吸音防臭材１に対して、６ｍＧの電磁波を照射したところ未使用の場合、６ｍＧであるが、炭入り断熱吸音防臭材１の場合、３０分後に０．５ｍＧとなり、電磁波吸収率が高かった。（９０分後は０．１ｍＧ以下）【００１６】  吸水率実験として、通常の炭では１００ｇに対して１００ｇの水を吸水（吸水率１００％）するが、炭入り断熱吸音防臭材１は１００ｇに対し、最大８００ｇの水を吸水した。（吸水率８００％）【００１７】  なお、炭入り断熱吸音防臭材１の形状・大きさは必要に応じて決めればよく、特に限定するものではない。
また、配合比率（重量比）も、範囲内であれば効果があるものである。
【図面の簡単な説明】
【００１８】
【図１】  本発明の一実施例を示す炭入り断熱吸音防臭材の斜視図。
【図２】  本発明の一実施例を示す炭入り断熱吸音防臭材の使用状態図。
【符号の説明】
【００１９】１−−−炭入り断熱吸音防臭材
２−−−炭粉
３−−−ポリプロピレン
４−−−でん粉
【図１】
2009024470.tif 000003
【図２】
2009024470.tif 000004